(57)【要約】  （ａ）アミン化合物がすべて溶融されるまで固体アミン化合物の混合物を加熱するステップ；（ｂ）溶融アミン化合物の混合物を３５℃以下の温度冷却して、アミンブレンド（Ａ）を形成するステップ；（ｃ）アミンブレンド（Ａ）を１種以上のエポキシモノマーを含む熱硬化性樹脂（Ｂ）と、液体樹脂組成物を形成するために有効な温度で組み合わせるステップ；及び（ｄ）繊維状予備成形物に液体樹脂組成物を注入するステップを含む、樹脂注入方法。アミンブレンド（Ａ）は、構造１又は構造２2021505738.tif 000018によって表される芳香族ジアミンを含有する。【選択図】なし
2021505738.tif 000002
【特許請求の範囲】
【請求項１】
樹脂注入方法であって、
ａ）アミン化合物がすべて溶融されるまで固体アミン化合物の混合物を加熱するステップ；
ｂ）溶融されたアミン化合物の混合物を３５℃以下、好ましくは２０℃〜３５℃の範囲の温度に冷却して、アミンブレンド（Ａ）を形成するステップ；
ｃ）アミンブレンド（Ａ）を１種以上のエポキシモノマーを含む熱硬化性樹脂（Ｂ）と、液体樹脂組成物を形成するために有効な温度で組み合わせるステップ；及び
ｄ）繊維状予備成形物に液体樹脂組成物を注入するステップ，
を含み、
ここで、ステップ（ａ）における固体アミン化合物の混合物は、少なくとも３種のアミン化合物を含み、その少なくとも１種は、個別の融点（Ｔｍ１）を有し、構造１又は構造２：
2021505738.tif 000014
によって表される芳香族ジアミンであり、
他のアミン化合物は、Ｔｍ１．よりも高い、元来の個別の融点（Ｔｍ２）を有しる芳香族ジアミンである、方法。
【請求項２】
アミンブレンド（Ａ）が、５℃／分の傾斜速度で示差走査熱量測定（ＤＳＣ）によって決定して、−５０℃〜１５０℃又は０℃〜３０℃のＴｇを有する、請求項１に記載の方法。
【請求項３】
Ｔｍ２が、５℃／分の傾斜速度でＤＳＣによって決定して、１３０℃〜２５０℃の範囲である、請求項１又は２に記載の方法。
【請求項４】
融点Ｔｍ２を有する芳香族ジアミンが、以下の構造３〜構造６：
2021505738.tif 000015
から選択される、請求項１〜３のいずれか一項に記載の方法。
【請求項５】
アミンブレンド（Ａ）が、以下の組合せ：
（ｉ）構造３及び構造４と組み合わせての構造１及び／又は構造２；
（ｉｉ）構造５及び構造６と組み合わせての構造１及び／又は構造２；
（ｉｉｉ）構造３及び構造４の少なくとも１つ並びに構造５及び構造６の少なくとも１つと組み合わせての構造１及び／又は構造２
から選択される、請求項４に記載の方法。
【請求項６】
アミンブレンド（Ａ）が、構造３〜構造６の芳香族ジアミンと組み合わせての芳香族ジアミン構造１又は構造２を含む、請求項４に記載の方法。
【請求項７】
アミンブレンド（Ａ）が、構造３、構造４及び構造５の芳香族ジアミンと組み合わせての構造１又は構造２の芳香族ジアミンを含む、請求項４に記載の方法。
【請求項８】
アミンブレンド（Ａ）が、構造３、構造４及び構造６の芳香族ジアミンと組み合わせての構造１又は構造２の芳香族ジアミンを含む、請求項４に記載の方法。
【請求項９】
アミンブレンド（Ａ）が、構造３又は構造４、及び構造５又は構造６の芳香族ジアミンと組み合わせての構造１及び／又は構造２の芳香族ジアミンを含む、請求項４に記載の方法。
【請求項１０】
アミンブレンド（Ａ）が、構造３及び構造４の芳香族ジアミンと組み合わせての構造１及び／又は構造２の芳香族ジアミンを含む、請求項４に記載の方法。
【請求項１１】
アミンブレンド（Ａ）が、構造３又は構造４、及び構造５及び構造６の芳香族ジアミンと組み合わせての構造１及び／又は構造２の芳香族ジアミンを含む、請求項４に記載の方法。
【請求項１２】
アミンブレンド（Ａ）及び樹脂（Ｂ）が、１：９９〜９９：１、又は１：９〜９：１、又は３０：７０〜５０：５０の重量比（Ａ：Ｂ）で混合される、請求項１〜１１のいずれか一項に記載の方法。
【請求項１３】
アミンブレンド（Ａ）及び樹脂（Ｂ）が、１：１の重量比（Ａ：Ｂ）で混合される、請求項１〜１２のいずれか一項に記載の方法。
【請求項１４】
ステップ（ａ）において、固体アミン化合物の混合物が、Ｔｍ２よりも低い低下した温度（Ｔｄ）で溶融する、請求項１〜１３のいずれか一項に記載の方法。
【請求項１５】
低下した温度（Ｔｄ）が、１７０℃よりも低い、請求項１４に記載の方法。
【請求項１６】
アミンブレンド（Ａ）が、２０℃〜３５℃の範囲の温度でガラス状の非晶質相である、請求項１〜１５のいずれか一項に記載の方法。
【請求項１７】
繊維状予備成形物を密閉型に置き、型中に液体樹脂組成物を射出する前に型を加熱して、予備成形物中への液体樹脂組成物の注入に影響を及ぼすステップをさらに含む、請求項１〜１６のいずれか一項に記載の方法。
【請求項１８】
型が、繊維状予備成形物の射出の間に２０℃〜２２０℃のドエル温度で維持される、請求項１７に記載の方法。
【請求項１９】
樹脂組成物が、型中への射出の間に、９０℃〜１６０℃の範囲の温度で、１０ポイズ未満、好ましくは５ポイズ未満の粘度を有する、請求項１７又は１８に記載の方法。
【請求項２０】
樹脂注入が完了された後に型の温度を上昇させて、樹脂注入予備成形物の硬化に影響を及ぼし、それにより、硬化複合物品を形成するステップをさらに含む、請求項１７〜１９のいずれか一項に記載の方法。
【請求項２１】
液体樹脂注入のための２成分樹脂システムであって、
（Ａ）少なくとも３種の異なるアミン化合物のアミンブレンド；及び
（Ｂ）１種以上のエポキシモノマーを含む熱硬化性樹脂を含み、
ここで、成分（Ａ）及び成分（Ｂ）は、互いから物理的に分離され、実質的に均一な樹脂組成物を形成するために組み合せ可能であり、並びに
ここで、成分（Ａ）のアミン化合物の少なくとも１種は、構造１又は構造２：
2021505738.tif 000016
によって表される芳香族ジアミンであり、
及び他のアミン化合物は、構造３〜構造６：
2021505738.tif 000017
から選択される芳香族ジアミンである、樹脂システム。
【請求項２２】
アミンブレンド（Ａ）が、構造３〜構造６から選択される少なくとも２種のアミン化合物と組み合わせての構造１及び／又は構造２の芳香族ジアミンを含む、請求項２１に記載の樹脂システム。
【請求項２３】
アミンブレンド（Ａ）が、構造３〜構造６の芳香族ジアミンと組み合わせての芳香族ジアミン構造１及び／又は構造２を含む、請求項２１に記載の樹脂システム。
【請求項２４】
アミンブレンド（Ａ）が、５℃／分の傾斜速度で示差走査熱量測定（ＤＳＣ）によって決定して、−５０℃〜１５０℃、一部の実施形態では、０℃〜３０℃のＴｇを有する、請求項２１〜２３のいずれか一項に記載の樹脂システム。
【請求項２５】
アミンブレンド（Ａ）が、２５℃を含めて、２０℃〜３５℃の範囲の温度でガラス状の非晶質相である、請求項２１〜２４のいずれか一項に記載の樹脂システム。
【発明の詳細な説明】
【発明を実施するための形態】
【０００１】
マトリックス樹脂中に埋め込まれた補強繊維からなる繊維強化複合物は、スポーツ用品並びに高性能構造物、例えば、航空機及び自動車の部品の製造で使用されてきた。熱硬化樹脂、特にエポキシ樹脂は、それらの望ましい特性、例えば、耐熱性及び耐薬品性、接着抵抗及び耐磨耗性のためにこのような繊維強化複合物のためのマトリックス樹脂として広範囲に使用されてきた。硬化性エポキシ樹脂に広く使用される硬化剤としては、多官能性アミンが挙げられる。
【０００２】
三次元ポリマー複合部品は、その１つが液体成形である、種々の方法を使用して製造され得る。樹脂トランスファー成形（ＲＴＭ）及びＶＡＲＴＭは、液体樹脂を繊維予備成形物中に射出することを必要とする製造プロセスの例である。ＲＴＭプロセスの間、予備成形物は、取り囲まれた型キャビティ内に置かれ、樹脂が加圧下でキャビティ内に射出される。予備成形物と共の型は、しばしば真空下に置かれ、その結果、真空が予備成形物内のすべての取り込まれた空気を除去し、ＲＴＭプロセスの速度を速める。液体樹脂が型キャビティを充填すると直ぐに、樹脂は硬化され、複合部品の形成をもたらす。片面ツールが通常、真空バギングと共に使用され、真空が液体樹脂を予備成形物中に引き込むこと以外は、ＶＡＲＴＭはＲＴＭと同様である。これらの技術は、多くの場合、妥当な生成速度で、非常に複雑な形状の部品を製造するためによく適する。繊維アーキテクチャ、予備成形物及びファブリッククリンプの透過性、樹脂粘度、並びに操作の温度は、ファブリックの湿潤に影響を有する。液体樹脂は、典型的には、限定されないが、エポキシアミン、エポキシ無水物、ビスマレイミド及びベンズオキサジンを含む、化学のセレクションから選択される。
【０００３】
エポキシアミン化学に関連して、適当な多官能性アミン硬化剤の構造は、ある程度まで、達成されるべき配合物の反応性、及び一又は二成分ＲＴＭ方法論の選択によって決定づけられる。
【０００４】
一成分ＲＴＭ配合物は、単一の注入可能又は射出可能な組成物中に硬化剤、エポキシ樹脂及び強靭化剤を含有する。配合物のエポキシ成分及びアミン成分に関連して、それらは、典型的には、繊維状予備成形物内への樹脂組成物の加熱及び射出前に、単一相の均一な組成物を形成する。したがって、浸透プロセスが行われる温度（例えば、治具温度）であって、その温度で樹脂が、型と流体連結状態の容器（又はポット）に保存及び維持される温度（すなわち、ポット温度）、及び硬化剤の分子構造（反応性）に特別の注意が払われる必要がある。
【０００５】
好適な硬化剤は、以下に一般式：
2021505738.tif 000003
によって表されるアミンであり、
ここで、位置Ｒ、Ｘ若しくはＹに電子吸引基、位置Ｘに立体障害基、又はＸに立体障害基及びＹ若しくはＲに電子吸引基の組合せがあってもよい。典型的な電子吸引基は、限定されないが、ハロゲン又はスルホンによって与えられ、典型的な立体障害基は、限定されないが、メチル、エチル、プロピル若しくはイソプロピル鎖、又はそれらの誘導体から選択される。
【０００６】
Ｘ、Ｙ及びＲ位置での置換、並びに芳香族環の使用は、アミン官能基上の孤立電子対を非活性化し、硬化反応が起こるために必要な活性化エネルギーを増加させるように選択されてもよい。次に、これは、ポット及び治具温度が、樹脂粘度を減少させ、樹脂ポット中で起こる反応（例えば、硬化）の最小量で、又は繊維状予備成形物が樹脂で浸透／注入されている間に、迅速、効率的及び強固な浸透／注入プロセスを促進するより高い温度に有利に働くように選択され得ることを意味する。
【０００７】
単一成分ＲＴＭ配合物又はプロセスに必要な樹脂ポット中の低下した反応性（ポットライフ）を与えるために適切な硬化剤を注意深く選択する必要性は、しばしば、プロセス複雑性を課すことなしに硬化剤としてある特定のアミン化合物を含めることを困難、又は不可能にする。プロセス複雑性としては、限定されないが、ある特定の芳香族アミン化合物の存在のために配合物の溶解性の低下又は全体反応性における増加に対処するための、樹脂浸透点前での高められた温度での硬化剤の前溶解が挙げられてもよい。芳香族アミン化合物の２種のこのような例は、３，３’−ＤＤＳ及びＣＡＦである。
2021505738.tif 000004
【０００８】
２成分ＲＴＭ加工は、エポキシ樹脂成分（これは強靭化剤を任意選択で含有してもよい）及び硬化性剤（ｃｕｒａｔｉｖｅ）（すなわち、硬化剤（ｈａｒｄｅｎｅｒ）又は硬化剤（ｃｕｒｉｎｇａｇｅｎｔ））成分（これはまた、任意選択の強靭化剤を含有してもよい）が、樹脂浸透／射出の直前での、２成分が混合されるプロセスにおけるある点まで互いに物理的に分離されることを可能にする。この技術は、一緒に組み合わされ得る化合物の選択肢を広くする機会を与える一方で、効率的な混合のために樹脂及び硬化剤成分の粘度を一致させるように注意が払われる必要がある。次に、これは、一部の硬化剤成分が、それらの溶融粘度、又は適合溶融粘度を達成するために硬化性剤を溶融させるために必要な温度と、注入装置の能力との間の非適合性のために排除され得ることを意味する。さらに、硬化性剤が、溶融され得ることを想定すると、溶融温度が、可能な限り低く、したがって、低い溶融粘度が可能な最低温度で達成されることが有利である。これは、樹脂及び硬化性剤が混合され、したがって、高い温度が、樹脂注入前の混合点での樹脂組成物中の硬化性剤と樹脂との間の未熟反応を引き起こし得る場合に、硬化性剤の融点に達する高い温度の使用を回避する。
【０００９】
硬化剤の低温溶融及び硬化剤とエポキシ樹脂との低温混合を促進するための１つの手法は、室温で液体物質であるアミン化合物を選択することである。しかしながら、これらのアミン化合物を含有する硬化樹脂組成物は、室温で固体である芳香族アミンを含有する組成物にしばしば機械的に劣る。別の手法は、溶解固体芳香族アミンを持つために液体アミンを（キャリアとして）使用することであるが、この手法は、液体キャリア成分中の溶解成分の溶解性によって限定される。第３の手法は、固体ジアミンをブレンドして、より低い温度で加工され得る低下した／抑制された融点の硬化剤を形成することである。この抑制された／低下した融点の硬化剤が、ＲＴＭプロセスの間に結晶形態を戻さないことを確実にするために注意が払われる必要がある。
【００１０】
解決策が本明細書に開示され、それによって、抑制された／低下した融点の硬化剤が、通常はそれらの高い融点のためにＲＴＭ／ＶａＲＴＭ多成分配合物中への組み込みに適さないと考えられるアミン化合物の包含を可能にするために使用される。このような解決策は、樹脂注入のための樹脂配合物の加工性において改善を提供する。
【００１１】
本開示の一態様は、以下の２種の主要な成分：（Ａ）少なくとも３種のアミン化合物のブレンドを含有する硬化性成分；及び（Ｂ）１種以上のエポキシモノマーを含有する熱硬化性樹脂成分、並びに任意選択の添加剤、例えば、強靭化剤を有する２成分樹脂システムに関する。
【００１２】
アミンブレンド（硬化性成分）は、５℃／分の傾斜速度で示差走査熱量測定（ＤＳＣ）によって決定して、−５０℃〜１５０℃、一部の実施形態では、０℃〜３５℃のＴｇを有する。
【００１３】
成分（Ａ）及び成分（Ｂ）は、ＲＴＭ又はＶａＲＴＭなどの樹脂注入プロセスが行われるまで、互いから物理的に分離される。ＲＴＭ／ＶａＲＴＭの間、これらの２成分は、実質的に均一又は均一な混合物を形成するために組み合せ可能であり、これは、次いでその中の繊維状予備成形物中に射出される。
【００１４】
一部の実施形態では、アミンブレンドは、２０℃〜３５℃、一部の実施形態では、２５℃の範囲の温度でガラス状の非晶質相である。用語「非晶質」は、結晶の長い距離の秩序を欠く非結晶質固体を意味する。結晶質固体は、鋭い融点を有し、すなわち、それは、明確な温度で液体状態に変化し、これは、ＤＳＣなどの技術を使用して容易に同定される。対照的に、非晶質固体は、鋭い融点を有しない。むしろ、非晶質固体は、それが加熱後に軟化し、固相から液相へのなんらの急激な又は鋭い変化を受けることなく流れ始める軟化点又はガラス転移温度を有する。本明細書に開示されるアミン化合物の非晶質又はガラス状状態は、ガラス転移温度を超える溶融の証拠なしに、ＤＳＣ及びガラス転移の存在によって実証され得る。
【００１５】
本明細書で使用される場合の用語「均一な」は、全体を通して同じ組成を有することを意味し、混合物の個別部分は、容易には同定可能でなく、すなわち、全体を通して一様な組成及び特性である。用語「実質的に均一な」は、混合物の８０％超が、均一であることを意味する。
【００１６】
一般に、成分（Ａ）及び成分（Ｂ）のための化学量論は、アミン化合物（Ａ）が、樹脂成分（Ｂ）のエポキシ基１個当たり０．５〜１．１のアミノ基（すなわち、ＮＨ２）を与えるのに十分な量で存在する。より具体的には、成分（Ａ）及び成分（Ｂ）は、例えば、２５：７５、３０：７０、５０：５０（又は１：１）を含めて、１：９９〜９９：１、又は１：９〜９：１の重量比Ａ：Ｂで混合されてもよい。
【００１７】
アミン混合物
硬化性成分（Ａ）中アミン化合物の少なくとも１種は、構造１又は構造２：
（１）
2021505738.tif 000005
１，３−ビス（３−アミノフェノキシ）ベンゼン（「ＡＰＢ１３３」）（Ｔｍ＝１０７℃）
（２）
2021505738.tif 000006
１，４−ビス（４−アミノフェノキシ）−２−フェニルベンゼン（「ＡＰＢ１４４」）（Ｔｍ＝１１５℃）
によって表される芳香族ジアミンである。
【００１８】
ＡＰＢ１３３及びＡＰＢ１４４の融点（Ｔｍ）は、それぞれ、ＤＳＣ（５℃／分の傾斜速度で）によって決定して、１０７℃及び１１５℃である。これらのジアミン化合物はまた、エポキシ樹脂との高い反応性を有する。溶融ＡＰＢ１３３及び／又はＡＰＢ１４４の存在は、元来のＡＰＢ１３３及びＡＰＢ１４４の溶融温度と比較して、元来はより高い個別のＴｍを有する芳香族アミンの溶融温度を低下させ／抑制し得ることが見いだされた。このような高いＴｍのアミンとしては、１３０℃超、例えば、１３０℃〜２５０℃のＴｍを有するものが挙げられる。通常は２成分ＲＴＭ配合物に適さないと考えられる高いＴｍの芳香族アミンは、今や本明細書に開示される方法を適用することによって使用され得る。したがって、このようなＲＴＭ配合物の加工性は、改善される。
【００１９】
それらの元来の形態でのより高いＴｍを有する芳香族アミン化合物の例としては、以下の構造３〜構造６：
（３）
2021505738.tif 000007
４，４’−ジアミノジフェニルスルホン（４，４’−ＤＤＳ）（Ｔｍ＝１７９℃）
（４）
2021505738.tif 000008
３，３’−ジアミノジフェニルスルホン（３，３’−ＤＤＳ）（Ｔｍ＝１７３℃）
（５）
2021505738.tif 000009
９，９−ビス（４−アミノ−３−クロロフェニル）フルオレン（ＣＡＦ）（Ｔｍ＝２００℃）
（６）
2021505738.tif 000010
９，９−ビス（４−アミノフェニル）フルオレン（ＡＦ）（Ｔｍ＝２３７℃）
の化合物が挙げられる。
【００２０】
上の構造３〜構造６のアミン化合物は、通常は示されるとおりの高いＴｍを有する固体である。それらは、ＡＰＢ１３３及び／又はＡＰＢ１４４と組み合わされて、元来の個別のＴｍよりも低い抑制された又はより低い融点（Ｔｄ）を有するアミンブレンドを形成し得る。アミンブレンド（Ａ）は、次いで高められた温度で熱硬化性樹脂成分（Ｂ）と組み合わされて、ＲＴＭなどの液体樹脂注入に適する樹脂組成物（好ましくは、均一な組成物）を形成する。このような樹脂組成物の調製は、アミン化合物がそれらの元来の結晶質形態で樹脂組成物に添加される場合に可能であるよりもより低い温度で行われ得る。
【００２１】
抑制された融点を有するアミン混合物の様々な実施形態としては、
ｉ．３，３’−ＤＤＳ及び４，４’−ＤＤＳと組み合わせてのＡＰＢ１３３及び／又はＡＰＢ１４４；
ｉｉ．ＣＡＦ及びＡＦと組み合わせてのＡＰＢ１３３及び／又はＡＰＢ１４４；
ｉｉｉ．（３，３’−ＤＤＳ及び４，４’−ＤＤＳ）及び（ＣＡＦ又はＡＦ）と組み合わせてのＡＰＢ１３３及び／又はＡＰＢ１４４；
ｉｖ．３，３’−ＤＤＳ、４，４’−ＤＤＳ、ＣＡＦ及びＡＦと組み合わせてのＡＰＢ１３３又はＡＰＢ１４４
が挙げられる。
【００２２】
アミン化合物の非晶質混合物は、
ｉ．アミン化合物がすべて溶融されるまで固体アミン化合物（これは、元来は固体形態であり、５０℃超の融点を有する）の混合物を加熱するステップ、及び
ｉｉ．３５℃以下、例えば、２０℃〜３５℃の温度に溶融アミン化合物の混合物を冷却して、ガラス状の非晶質相でのアミンブレンドを形成するステップ
によって調製され得る。
【００２３】
一実施形態では、溶融アミン化合物の混合物は、２５℃に冷却される。アミン化合物のセレクション及び相対量は、この非晶質混合物のガラス転移温度（Ｔｇ）が、５℃／分の傾斜速度で示差走査熱量測定（ＤＳＣ）によって決定して、−５０℃〜１５０℃の範囲であるように変えられ得る。一部の実施形態では、非晶質混合物のＴｇは、０℃〜３０℃、他の実施形態では、−１０℃〜５５℃の範囲である。
【００２４】
熱硬化性樹脂成分
いかなる硬化性剤も有しない熱硬化性樹脂成分（Ｂ）は、アミン成分（Ａ）と混合される前に２０℃〜１５０℃の範囲の温度で１〜１０００ポイズの粘度を有してもよい。本開示では、粘度測定は、ＡＳＴＭ標準Ｄ２１９６に従ってブルックフィールド粘度計を使用して定常条件においてである。
【００２５】
熱硬化性樹脂成分（Ｂ）は、１種以上のエポキシモノマーを含有し、その少なくとも１種は、ポリエポキシドである。用語「ポリエポキシド」は、２個以上のエポキシド基：
2021505738.tif 000011
を含有する化合物を意味する。
【００２６】
好適なエポキシモノマーとしては、芳香族ジアミン、芳香族モノ第一級アミン、アミノフェノール、多価フェノール、多価アルコール、ポリカルボン酸のポリグリシジル誘導体が挙げられる。好適なポリエポキシドの例としては、ビスフェノール、例えば、ビスフェノールＡ、ビスフェノールＦ、ビスフェノールＳ及びビスフェノールＫのポリグリシジルエーテルが挙げられる。また好適なのは、ホルムアルデヒドとフェノール又はその置換誘導体との縮合生成物であるエポキシ、すなわち、ノボラックポリグリシジルエーテルである。
【００２７】
具体的な例は、４，４’−ジアミノジフェニルメタンのテトラグリシジル誘導体（ＴＧＤＤＭ）、レゾルシノールジグリシジルエーテル、トリグリシジル−ｐ−アミノフェノール、トリグリシジル−ｍ−アミノフェノール、ブロモビスフェノールＦジグリシジルエーテル、ジアミノジフェニルメタンのテトラグリシジル誘導体、トリヒドロキシフェニルメタントリグリシジルエーテル、フェノール−ホルムアルデヒドノボラックのポリグリシジルエーテル、ｏ−クレゾールノボラックのポリグリシジルエーテル又はテトラフェニルエタンのテトラグリシジルエーテルである。
【００２８】
エポキシ成分においての使用に適した商業的に入手可能なエポキシ樹脂としては、Ｎ，Ｎ，Ｎ’，Ｎ’−テトラグリシジルジアミノジフェニルメタン（例えば、Ｈｕｎｔｓｍａｎ製のＭＹ９６６３、ＭＹ７２０、及びＭＹ７２１）；Ｎ，Ｎ，Ｎ’，Ｎ’−テトラグリシジル−ビス（４−アミノフェニル）−１，４−ジイソ−プロピルベンゼン（例えば、Ｍｏｍｅｎｔｉｖｅ製のＥＰＯＮ１０７１）；Ｎ，Ｎ，Ｎ’，Ｎ’−テトラクリシジル（ｔｅｔｒａｃｌｙｃｉｄｙｌ）−ビス（４−アミノ−３，５−ジメチルフェニル）−１，４−ジイソプロピルベンゼン（例えば、Ｍｏｍｅｎｔｉｖｅ製のＥＰＯＮ１０７２）；ｐ−アミノフェノールのトリグリシジルエーテル（例えば、Ｈｕｎｓｔｍａｎ製のＭＹ０５１０）；ｍ−アミノフェノールのトリグリシジルエーテル（例えばＨｕｎｓｔｍａｎ製のＭＹ０６１０）；２，２−ビス（４，４’−ジヒドロキシフェニル）プロパンなどのビスフェノールＡ系材料のジグリシジルエーテル（例えば、Ｄｏｗ製のＤＥＲ６６１、又はＭｏｍｅｎｔｉｖｅ製のＥＰＯＮ８２８、及び好ましくは２５℃で粘度８〜２０Ｐａ・ｓのノボラック樹脂；フェノールノボラック樹脂のグリシジルエーテル（例えば、Ｄｏｗ製のＤＥＮ４３１又はＤＥＮ４３８）；ジ−シクロペンタジエン系フェノールノボラック（例えば、Ｈｕｎｔｓｍａｎ製のＴａｃｔｉｘ（登録商標）５５６）；ジグリシジル１，２−フタレート；ジヒドロキシジフェニルメタン（ビスフェノールＦ）のジグリシジル誘導体（例えば、Ｈｕｎｔｓｍａｎ製のＰＹ３０６）が挙げられる。
【００２９】
本開示の硬化性エポキシ系組成物はまた、限定されないが、熱可塑性ポリマー（例えば、ポリエーテルスルホン（ＰＥＳ）、ポリアミド、ポリイミド）、エラストマー（例えば、ＡＴＢＮ）、コア−シェルゴム粒子、シリカ粒子から選択される少量の強靭化剤を含んでもよい。ＲＴＭプロセスのために、強靭化性粒子は、例えば、ＭａｌｖｅｒｎＺｅｔａｓｉｚｅｒ２０００を使用して、動的光散乱によって決定して、１ミクロン未満、例えば、５０ｎｍ〜８００ｎｍの粒子サイズを有するべきである。強靭化剤の量は、組成物の全重量に基づき２０重量％未満、一部の実施形態では、７重量％未満である。
【００３０】
樹脂注入方法及び成形物品の製造
本開示の別の態様は、液体樹脂注入方法又は液体成形方法、特に、ＲＴＭ及びＶａＲＴＭに関する。このような方法において、上に検討された成分（Ａ）及び成分（Ｂ）は、高められた温度で注入又は射出前に混合されて、注入／射出のために十分に低い粘度を有する樹脂組成物を形成する。
【００３１】
樹脂組成物は、繊維状予備成形物中への注入／射出に適する、９０℃〜１６０℃、又は８０℃〜１３０℃の範囲内の温度で、１０ポイズ未満、又は５ポイズ未満の粘度を有してもよい。
【００３２】
ＲＴＭにおいて、繊維状予備成形物は、密閉型内に置かれ、これは、初期温度、例えば、２５℃超、一部の実施形態では、９０℃〜１２０℃に加熱され、続いて、液体樹脂組成物を型に射出して、予備成形物中への液体樹脂の注入に影響を及ぼす。型は、繊維状予備成形物の注入の間に２０℃〜２２０℃のドエル温度で維持されてもよい。注入後の型の温度が完了されて、樹脂注入予備成形物の硬化に影響を及ぼし、それにより、硬化複合物品を形成する。注入が完了された後に型の温度は、上昇されて、樹脂注入予備成形物の硬化に影響を及ぼし、それにより、硬化複合物品を形成する。
【００３３】
ＶａＲＴＭにおいて、繊維状予備成形物は、可撓性真空バッグによって取り囲まれた片面型の上に置かれ、真空がかけられて、予備成形物中に液体樹脂を引き込む。
【００３４】
予備成形物は、強化繊維の１つ以上の層から構成され、これは、液体樹脂に透過性である。予備成形物に樹脂組成物が完全に注入されたとき、型温度は、所定の期間、例えば、１６０℃〜２００℃の範囲の硬化温度まで傾斜されて、樹脂組成物の完全な硬化を可能にする。記載された方法から得られた硬化生成物は、硬化複合物品である。
【００３５】
本文脈における繊維状予備成形物は、複合物品の強化成分を構成する強化繊維のアセンブリであり、ＲＴＭなどの液体樹脂注入を介して液体樹脂を受けるように構成される。繊維状予備成形物は、繊維状材料の複数の層又はプライから構成され、それには、不織布マット、織りファブリック、編みファブリック、及び非クリンプ化ファブリックが挙げられてもよい。「マット」は、その形態を維持するために塗布されたバインダーを有するチョップド繊維フィラメント（チョップドストランドマットを生成するため）又は渦巻き状のフィラメント（連続ストランドマットを生成するため）などの、ランダムに配列された繊維から作られている不織テキスタイルファブリックである。好適なファブリックとしては、メッシュ、トウ、テープ、スクリム、組みひも、及び同様のものの形態で、方向性又は非方向性整列繊維を有するものが挙げられる。繊維状層又はファブリック中の繊維は、有機若しくは無機繊維、又はこれらの混合物であってもよい。有機繊維は、強靭又は剛性のポリマー、例えば、アラミド（Ｋｅｖｌａｒを含む）、高弾性ポリエチレン（ＰＥ）、ポリエステル、ポリ−ｐ−フェニレン−ベンゾビスオキサゾール（ＰＢＯ）、及びこれらのハイブリッド組合せから選択される。無機繊維としては、炭素（グラファイトを含む）、ガラス（Ｅ−ガラス又はＳ−ガラス繊維を含む）、石英、アルミナ、ジルコニア、炭化ケイ素、及び他のセラミックから作られている繊維が挙げられる。高強度複合構造物、例えば、飛行機の主部を作製するために、補強繊維は、好ましくは≧３５００ＭＰａ（又は≧５００ｋｓｉ）の引張り強度を有する。
【００３６】
２成分樹脂システムは、熱硬化性樹脂成分及びアミン硬化剤が、型中への射出の前に成分が組み合わされる前にプロセスによって許容される最大量の時間の間分離して保持されることを可能にする。樹脂及び硬化剤の分離は、それが型中への樹脂射出前にエポキシ樹脂とアミン化合物との間の反応の量を最小化するので有利である。その結果は、改善された加工能力及び保存安定性を有する樹脂配合物である。
【実施例】
【００３７】
実施例１
種々のアミンブレンドを、表１に示される重量比で、ＡＰＢ１３３、ＡＰＢ１４４、３，３’−ＤＤＳ、４，４’−ＤＤＳ、ＣＡＦ及びＡＦから形成した。
【００３８】
2021505738.tif 000012
【００３９】
表１では、Ｔｍは、ブレンドの融点を意味する。初期に固体形態でのアミン化合物を室温（２０℃〜２５℃）で混合した。アミン混合物の粉末ブレンドを、乳棒及び乳鉢を使用して調製した。ＤＳＣをブレンドアミンに対して実行して、ブレンドが熱的に処理されてガラス状材料を得るべき温度を決定した。粉末を穏やかに圧締めして、熱伝導を可能にし、それらの融点、１７０℃若しくは１９０℃よりも高い温度で１時間、又は（１）それらの融点を決定するためにＤＳＣによって分析された温度でオーブン中に置き、（２）溶融ピークの端を明確にする温度（約１７０℃〜１９０℃）で１時間維持した。ジアミンブレンドを、熱処理後５℃／分の傾斜速度でＤＳＣによって再分析し、結果として生じる再結晶化（＞１０Ｊ／ｇ）現象又は残留溶融物（＜−１０Ｊ／ｇ）を調べた。
【００４０】
実施例２
アミン混合物（組成物Ｅ）を、表２に示される配合に従って調製した。
【００４１】
2021505738.tif 000013
【００４２】
アミン混合物を撹拌しながらスチール缶中１４０℃の調製温度で２０分間加熱し、次いでこの混合物を室温に冷却させた。
【００４３】
多官能性エポキシ樹脂（Ｈｕｎｔｓｍａｎ製ＰＹ３０６、ＭＹ０５１０、ＭＹ０６１０、及びＭＹ７２１）、ＰＥＳ、及びコア−シェルゴム粒子から構成されるエポキシ系樹脂組成物を調製した。アミン混合物（硬化性成分）及び樹脂組成物（樹脂成分）の前加温を別個に行い、次いでそれぞれの成分を４５分間脱気した。この２成分を１：１重量比で組み合わせ、撹拌した。得られた混合物を、次いで８０℃でさらに５分間脱気し、次いでＶａＲＴＭ加工のための樹脂ポット中に移した。
【００４４】
１９６ｇｓｍの平織カーボンファブリックを使用して、擬似等方性レイアップ［＋、０、−、９０］３ｓを形成し、これを次いで樹脂注入のための予備成形物として使用した。８０℃での予備成形物の首尾良い樹脂注入後直ぐに、樹脂注入予備成形物を、８０℃から２℃／分傾斜に続いて１８０℃で２時間硬化させた。
【国際調査報告】
2021505738.tif 000019
2021505738.tif 000020
2021505738.tif 000021
2021505738.tif 000022